Dans le procédé ci-dessus de synthèse de phosphate de fer, la source de fer, la source de phosphore et l'agent oxydant sont soumis à l'opération de dilution et de mélange de façon que la source de fer, la source de phosphore et l'agent oxydant soient soigneusement mélangés, et la solution métallique est soumise à l'opération d'écoulement à co-courant utilisant de l'eau pure, c'est-à-dire que l'eau pure s'écoule vers la solution métallique selon un écoulement à co-courant pour réaliser un effet de dilution de la solution métallique et d'augmentation du pH de la solution métallique, c'est-à-dire que le pH de la solution métallique est ajusté par l'utilisation d'eau pure, et la solution métallique et l'eau pure sont toutes deux soumises à une opération de production de phosphate de fer de façon que du phosphate de fer soit formé dans la solution métallique et en outre soumis à une transformation cristalline et un vieillissement pour former un phosphate de fer solide. En outre, la première bouillie de surverse est soumise à l'opération de concentration et d'extraction de solides pour que soit obtenue la bouillie concentrée, c'est-à-dire que la proportion de cristaux de phosphate de fer dans la première bouillie de surverse est augmentée, et la bouillie concentrée est en outre renvoyée vers la solution métallique qui s'écoule avec l'eau pure selon un écoulement à co-courant et soumise à l'opération de synthèse d'oxyde de fer et à l'opération de concentration et d'extraction de solides de manière cyclique conjointement avec la solution métallique. Quand l'opération de synthèse de phosphate de fer est effectuée de manière cyclique, les cristaux de phosphate de fer dans la première bouillie de surverse ont un effet inducteur de nucléation dans le traitement de transformation cristalline et de vieillissement, et donc la vitesse de génération de cristaux de phosphate de fer dans la solution métallique s'écoulant en continu est augmentée dans les mêmes conditions que pour l'opération de synthèse de phosphate de fer. De plus, quand l'opération de concentration et d'extraction de solides est effectuée de manière cyclique, la teneur en les cristaux de phosphate de fer dans la première bouillie de surverse augmente progressivement, ce qui favorise l'effet inducteur de nucléation et en outre augmente la vitesse de génération des cristaux de phosphate de fer dans la solution métallique s'écoulant en continu, et quand la teneur en les cristaux de phosphate de fer dans la première bouillie de surverse augmente progressivement jusqu'à ce que la bouillie concentrée cyclée soit mélangée avec la solution métallique devant être traitée et que le phosphate de fer ait une teneur en solides de 250 g/L à 500 g/L et une granulométrie de 10 µm à 20 µm, alors la soumission de la solution métallique à l'opération d'écoulement à co-courant utilisant de l'eau pure est stoppée, et la bouillie concentrée cyclée et la solution métallique sont soumises à l'opération de séchage et de déshydratation, c'est-à-dire que seul l'écoulement à co-courant de l'eau pure est stoppé, tandis que la solution métallique reste en écoulement continu si bien que la bouillie concentrée cyclée à ce moment peut ajuster le pH de la solution métallique, et la bouillie concentrée cyclée a toujours un effet inducteur de nucléation sur la solution métallique avant que la solution métallique s'écoule jusqu'à ce que l'opération de séchage et de déshydratation soit mise en œuvre, c'est-à-dire que les cristaux de phosphate de fer sont toujours générés avant que la solution métallique s'écoule jusqu'à ce que l'opération de séchage et de déshydratation soit mise en œuvre, si bien que la source de fer et la source de phosphore dans la solution en mélange de la bouillie concentrée cyclée et de la solution métallique génèrent suffisamment de cristaux de phosphate de fer et le mélange en écoulement de la bouillie concentrée cyclée et de la solution métallique est soumis à l'opération de séchage et de déshydratation afin que du phosphate de fer anhydre soit obtenu, c'est-à-dire que la synthèse de phosphate de fer est un procédé en continu parmi plusieurs lots, assurant l'homogénéité du phosphate de fer parmi plusieurs lots, et la synthèse continue de phosphate de fer est réalisée uniquement par l'addition de l'écoulement à co-courant de l'eau pure et du reflux cyclé, qui peut être effectuée par un simple ajustement sur la base d'un dispositif principal original avec un procédé simple et à un coût relativement bas.